(57)【要約】【課題】遮光性と隠蔽性に優れ、パイル片の起立状態が安定して傾倒方向に方向性がなく、カーテン生地や衣料生地に好適なパイル織物を得る。【解決手段】ｎ／ｎ経畦織組織において隣り合う地経糸間に２本のパイル糸を配置し、地経糸が連続して上を越えるｎ本の地緯糸中の最初に越える地緯糸と最後に越える地緯糸の下にパイル糸が潜り、それら最初と最後の地緯糸の間に織込まれる少なくとも１本の中間地緯糸の上をパイル糸が越える前後一対のパイル片から成るファーストパイルを形成し、隣り合う地経糸間に配置された２本のパイル糸間に補助経糸を配置し、補助経糸がパイル糸の潜る最初の地緯糸と最後の地緯糸の上を越え、補助経糸がパイル糸の越える何れかの中間地緯糸の下を潜るｎ／ｎ経畦織をベース地組織とする。【選択図】図４
2015203158.tif 000002
【特許請求の範囲】
【請求項１】
（イ）  順次織込まれる３本以上のｎ本の地緯糸の上を地経糸が連続して越え、次いで順次織込まれる３本以上のｎ本の地緯糸の下に地経糸が連続して潜るｎ／ｎ経畦織組織をベースとし、
（ロ）  そのｎ／ｎ経畦織組織において隣り合う地経糸間に２本のパイル糸を配置し、
（ハ）  そのｎ／ｎ経畦織組織において、地経糸が連続して上を越える前記ｎ本の地緯糸中の最初に越える地緯糸と最後に越える地緯糸の下にパイル糸が潜り、それら最初と最後の地緯糸の間に織込まれる少なくとも１本の中間地緯糸の上をパイル糸が越える前後一対のパイル片から成るファーストパイルを形成すると共に、
（ニ）  隣り合う地経糸間に配置された２本のパイル糸間に補助経糸を配置し、
（ホ）  その補助経糸が、パイル糸の潜る最初の地緯糸と最後の地緯糸の上を越え、
（ヘ）  補助経糸が、パイル糸の越える何れかの前記中間地緯糸の下を潜るｎ／ｎ経畦織をベース地組織とするパイル織物。
【請求項２】
（チ）  順次織込まれる３本の地緯糸の上を地経糸が連続して越え、次いで順次織込まれる３本の地緯糸の下に地経糸が連続して潜る３／３経畦織組織をベースとし、
（リ）  その３／３経畦織組織において隣り合う地経糸間に２本のパイル糸を配置し、
（ヌ）  その３／３経畦織組織において、地経糸が連続して上を越える前記３本の地緯糸中の最初に越える地緯糸と最後に越える地緯糸の下にパイル糸が潜り、それら最初と最後の地緯糸の間の前記中間地緯糸の上をパイル糸が越える前後一対のパイル片から成るファーストパイルを形成すると共に、
（ル）  隣り合う地経糸間に配置された２本のパイル糸間に補助経糸を配置し、
（オ）  その補助経糸が、パイル糸の潜る最初の地緯糸と最後の地緯糸の上を越え、
（ワ）  補助経糸が、パイル糸の越える中間の地緯糸の下を潜る３／３経畦織をベース地組織とするパイル織物。
【請求項３】
ＪＩＳ−Ｌ−１０５５：２００９のＡ法に規定される遮光率が９９．４０％以上あって３級以上の遮光性を有する前掲請求項１と２の何れかに記載のパイル織物。
【請求項４】
地緯糸、地経糸、補助経糸の少なくとも何れか１つに、酸化チタンを１．０質量％以上含有した繊維が含まれている前掲請求項１と２と３の何れかに記載のパイル織物。
【請求項５】
前掲請求項１と２と３と４の何れかに記載のパイル織物に成るカーテン生地。
【請求項６】
前掲請求項１と２と３と４の何れかに記載のパイル織物に成る衣料生地。
【発明の詳細な説明】
【技術分野】
【０００１】
本発明は、カーテン生地と衣料生地に使用されるパイル織物に関するものである。
【背景技術】
【０００２】
順次織込まれる２本の地緯糸の上を地経糸が連続して越え、次いで順次織込まれる２本の地緯糸の下に地経糸が連続して潜る２／２経畦織組織をベースとし、その２／２経畦織組織において隣り合う地経糸間に１本のパイル糸を配置し、その２／２経畦織組織において地経糸が連続して上を越える２本の地緯糸中の何れか１本の地緯糸の下をパイル糸が潜り、その２本の地緯糸の中の他の１本の地緯糸の上をパイル糸が越える前後一対のパイル片から成るルーズパイルを形成する２／２経畦織をベースとする接結二重織物は公知である（例えば、特許文献１参照）。
【先行技術文献】
【特許文献】
【０００３】
【特許文献１】実開平１−１７７２８６号公報（実公平３−３６５３７）
【発明の概要】
【発明が解決しようとする課題】
【０００４】
２／２経畦織は、２本の地緯糸を１組にして、その２本１組の地緯糸を隣り合う地経糸間に交互に織込んで形成される一種の変化平織であり、平織と共に一重織物の原組織を成す斜紋（綾）織と朱子（繻子）織に比して組織構造が安定している。
その様に組織構造が安定しているが故に、変化平織をベースとしてパイル糸が１本の地緯糸の下を潜って１個の沈みループを形成する毎に、その１個の沈みループ（ＢＬ）に前後する前後一対のパイル片から成るルーズパイルを形成したパイル織物（図１０参照）では、パイル片の根元が隣り合う地経糸間に割り込んで割れ目（５０）が発生し易く、その割れ目（５０）から漏光する。このため、２／２経畦織組織を地組織（基布）のベースとする場合は、遮光性や隠蔽性に優れたパイル織物は得難くなる。
【０００５】
一方、斜紋織や朱子織を地組織のベースとしてルーズパイルを形成したパイル織物では、地組織の組織構造が不安定で地経糸や地緯糸がズレ移動し易く、割れ目が発生し易い状態にあって、地経糸や地緯糸がズレ移動して割れ目を塞ぐので、地経糸間や地緯糸間に割れ目が発生し難くなる。
しかし、斜紋織や朱子織を地組織のベースとするパイル織物では、パイルの根元を把持する地経糸や地緯糸がズレ移動し易いので、パイル片が傾倒し易くなり、パイル片の起立状態が安定したパイル織物は得難くなる。
【０００６】
そこで本発明は、遮光性と隠蔽性に優れ、パイル片の起立状態が安定して傾倒方向に方向性がなく、カーテン生地や衣料生地に好適なパイル織物を得ることを目的とする。
【課題を解決するための手段】
【０００７】
本発明に係るパイル織物は、（イ）  順次織込まれる３本以上のｎ本の地緯糸の上を地経糸が連続して越え、次いで順次織込まれる３本以上のｎ本の地緯糸の下に地経糸が連続して潜るｎ／ｎ経畦織組織をベースとし、
（ロ）  そのｎ／ｎ経畦織組織において隣り合う地経糸間に２本のパイル糸を配置し、
（ハ）  そのｎ／ｎ経畦織組織において、地経糸が連続して上を越える前記ｎ本の地緯糸中の最初に越える地緯糸と最後に越える地緯糸の下にパイル糸が潜り、それら最初と最後の地緯糸の間に織込まれる少なくとも１本の中間地緯糸の上をパイル糸が越える前後一対のパイル片から成るファーストパイルを形成すると共に、
（ニ）  隣り合う地経糸間に配置された２本のパイル糸間に補助経糸を配置し、
（ホ）  その補助経糸が、パイル糸の潜る最初の地緯糸と最後の地緯糸の上を越え、
（ヘ）  補助経糸が、パイル糸の越える何れかの前記中間地緯糸の下を潜るｎ／ｎ経畦織をベース地組織としていることを第１の特徴とする。
【０００８】
本発明に係るパイル織物の第２の特徴は、（チ）  順次織込まれる３本の地緯糸の上を地経糸が連続して越え、次いで順次織込まれる３本の地緯糸の下に地経糸が連続して潜る３／３経畦織組織をベースとし、
（リ）  その３／３経畦織組織において隣り合う地経糸間に２本のパイル糸を配置し、
（ヌ）  その３／３経畦織組織において、地経糸が連続して上を越える前記３本の地緯糸中の最初に越える地緯糸と最後に越える地緯糸の下にパイル糸が潜り、それら最初と最後の地緯糸の間の前記中間地緯糸の上をパイル糸が越える前後一対のパイル片から成るファーストパイルを形成すると共に、
（ル）  隣り合う地経糸間に配置された２本のパイル糸間に補助経糸を配置し、
（オ）  その補助経糸が、パイル糸の潜る最初の地緯糸と最後の地緯糸の上を越え、
（ワ）  補助経糸が、パイル糸の越える中間の地緯糸の下を潜る３／３経畦織をベース地組織としている点にある。
【０００９】
本発明に係るパイル織物の第３の特徴は、上記第１と第２の何れかの特徴に加え、ＪＩＳ−Ｌ−１０５５：２００９のＡ法に規定される９９．４０％以上あって３級以上の遮光性を有する点にある。
【００１０】
本発明に係るパイル織物の第４の特徴は、上記第１と第２と第３の何れかの特徴に加え、地緯糸、地経糸、補助経糸の少なくとも何れか１つに、酸化チタンを１．０質量％以上含有した繊維が含まれている点にある。
【００１１】
本発明に係るカーテン生地は、上記第１と第２と第３の何れかの特徴を有するパイル織物に成ることを特徴とする。
【００１２】
本発明に係る衣料生地は、上記第１と第２と第３の何れかの特徴を有するパイル織物に成ることを特徴とする。
【発明の効果】
【００１３】
ｎ／ｎ経畦織組織における地経糸は、２／２経畦織における地経糸に比して、それが上を越える地緯糸の本数と下に潜る地緯糸の本数が多く、地経糸が地織組織の表裏に長く浮き出る。
【００１４】
本発明に係るパイル織物では、図７に図示するように、その長くパイル面側に浮き出る表浮出地経糸４１（Ｈ1 ）の左右に一対のファーストパイル（ＦＰ−１，ＦＰ−２）が向かい合わせに配置されており、そのファーストパイル（ＦＰ−１，ＦＰ−２）の一対のパイル糸（Ｐ1 ，Ｐ2 ）は、その下に潜る前後２本の地緯糸の間の地緯糸の上を越えてパイル面側に浮き出た一対の浮きループ（ＦＬ）を表浮出地経糸４１（Ｈ1 ）の左右に形成している。
その浮きループ（ＦＬ）が越える地緯糸の本数は表浮出地経糸４１（Ｈ1 ）が越える地緯糸の本数よりも少なく、表浮出地経糸４１（Ｈ1 ）が地緯糸の上を越える長さが浮きループ（ＦＬ）が地緯糸の上を越える長さよりも長く成るので、浮きループ（ＦＬ）に比して表浮出地経糸４１（Ｈ1 ）がパイル面側に膨出し易く、浮きループ（ＦＬ）は、その膨出した表浮出地経糸４１（Ｈ1 ）の下に覆われて隠れ易くなる。
それと共に、パイル面側に長く膨出する表浮出地経糸４１（Ｈ1 ）によって、その表浮出地経糸４１（Ｈ1 ）に接するファーストパイル（ＦＰ−１，ＦＰ−２）の前後一対のパイル片の根元も膨出した表浮出地経糸４１（Ｈ1 ）の下に覆われて隠れ易くなる。
特に、図７に図示するように、ファーストパイル（ＦＰ−１，ＦＰ−２）の前後一対のパイル片の間の浮きループ（ＦＬ）は、そのパイル糸（Ｐ1 ，Ｐ2 ）に隣り合う左右の補助経糸（Ｈ2 ，Ｈ4 ）に抑えられて左右にズレ移動し難く地緯糸（Ｆ）に係止され、左右のファーストパイル（ＦＰ−１，ＦＰ−２）の間が左右の補助経糸（Ｈ2 ，Ｈ4 ）に挟まれて狭まり、長く膨出した表浮出地経糸４１（Ｈ1 ）の下に覆われて隠れ易くなる。
このため、本発明によると、ファーストパイルの根元が長く膨出した表浮出地経糸４１（Ｈ1 ）に密着し、一対のファーストパイル（ＦＰ−１，ＦＰ−２）の向き合うパイル形成箇所（５２）に割れ目（５０）が発生し難くなる。
【００１５】
そして、地経糸の長さ方向において前後するパイル形成箇所（５２）とパイル形成箇所（５２）の間のパイル無形成箇所（５３）では、地経糸（Ｈ3 ）が３本以上の地緯糸の上を越えて裏側に浮き出ており、そのパイル無形成箇所（５３）の３本以上の地緯糸の上を越えて裏側に浮き出た地経糸（Ｈ3 ）は、パイル糸（Ｐ1 ，Ｐ2 ）や補助経糸（Ｈ2 ，Ｈ4 ）に挟まれることなくフリーになって左右に膨らむ。
このため、本発明によると、パイル形成箇所（５２）とパイル形成箇所（５２）の間のパイル無形成箇所（５３）の左右にも割れ目（５０）が発生し難くなる。
【００１６】
本発明では、隣り合う地経糸間（Ｈ1 −Ｈ3 ；Ｈ3 −Ｈ1 ）に配置された２本のパイル糸間（Ｐ1 ・Ｐ4 ；Ｐ3 ・Ｐ2 ）に補助経糸（Ｈ4 ；Ｈ2 ）を配置し、その補助経糸が、ファーストパイル（ＦＰ）の下に潜る最初の地緯糸と最後の地緯糸の上を越え、ファーストパイル（ＦＰ）を越える中間地緯糸（Ｆ）の下を潜ることとしたので、ファーストパイルの根元を係止する地緯糸が地組織に係止され、パイル織物の組織構造が安定化する。
【００１７】
特に、地組織のベースを地経糸が連続して越え次いで連続して潜る地緯糸の本数が３本の３／３経畦織組織とするときは、その地経糸が連続して越え次いで連続して潜る地緯糸の本数が２／２経畦織組織の場合に比して１本多いだけでも、その連続して越える３本の地緯糸にパイル糸を係止させてファーストパイル（ＦＰ）を形成することが出来、２／２経畦織組織をベースする場合と同様にパイル織物の組織構造が安定する。
【００１８】
加えて、地経糸が３本以上のｎ本の地緯糸の上を連続して越え且つ連続して潜るｎ／ｎ経畦織を地組織のベースとする本発明では、図３の裏面斜視図が図示するように、パイル形成箇所（５２）とパイル無形成箇所（５３）が交互に市松模様状に分布し、従って、パイル形成箇所（５２）で向き合う一対のファーストパイル（ＦＰ−１，ＦＰ−２）も市松模様状に分布してドレープ性がよく、パイル密度が均整でパイル面が美しく、カーテン生地や衣料生地に好適なパイル織物が得られる。
【００１９】
そして、パイル形成箇所（５２）とパイル無形成箇所（５３）の左右に割れ目（５０）が発生し難くいことからしてＪＩＳ−Ｌ−１０５５：２００９のＡ法に規定される９９．４０％以上あって３級以上の遮光性を有し、遮光カーテンに好適なパイル織物を容易に得ることが出来る。
【図面の簡単な説明】
【００２０】
【図１】本発明に係るパイル織物の織組織図である。
【図２】本発明に係るパイル織物の織組織図である。
【図３】本発明に係るパイル織物の裏面斜視図である。
【図４】本発明に係るパイル織物のパイル面斜視図である。
【図５】本発明に係るパイル織物の製織過程での側面断面図である。
【図６】本発明に係るパイル織物の製織過程での一部切截斜視図である。
【図７】本発明に係るパイル織物の一対のファーストパイルの向き合うパイル形成箇所での拡大断面正面図である。
【図８】比較例１のパイル織物の織組織図である。
【図９】比較例１のパイル織物の製織過程での側面断面図である。
【図１０】比較例１のパイル織物の裏面斜視図である。
【発明を実施するための形態】
【００２１】
図１（ｃ）は、２本１組に繰り返して配列された各組２本の地経糸（２１−２２・２３−２４）の片側の地経糸（２１・２３）が順次織込まれる５本の地緯糸（１１〜１５）の上を連続して越え、次いで順次織込まれる５本の地緯糸（１６〜２０）の下を連続して潜り、各組２本の地経糸（２１−２２・２３−２４）の残りの片側の地経糸（２２・２４）が順次織込まれる５本の地緯糸（１１〜１５）の下を連続して潜り、次いで順次織込まれる５本の地緯糸（１６〜２０）の上を連続して越える５／５経畦織組織（図１−ａ）を地組織のベースとして織成されるパイル織物の織組織を図示する。
その隣り合う地経糸間（２１−２２・２２−２３・２３−２４・２４−２１）には２本のパイル糸（Ｐ1 −Ｐ4 ；Ｐ2 −Ｐ3 ）が配置され（図１−ｂ）、その２本１組の各組２本の片側のパイル糸（Ｐ1 ・Ｐ4 ）が順次織込まれる５本の地緯糸（１１〜１５）の中の最初の２本の地緯糸（１１・１２）と最後に越える２本の地緯糸（１４・１５）の下を潜り、それら地緯糸の間に織込まれる残り１本の中間地緯糸（１３）の上を越え、次いで順次織込まれる５本の地緯糸（１６〜２０）の上を連続して越え、先に順次織込まれる５本の地緯糸（１１〜１５）の中の最初の２本の地緯糸（１１・１２）と最後に越える２本の地緯糸（１４・１５）に係止される前後一対のパイル片から成るファーストパイル（ＦＰ）を形成している。
それとは逆に、２本１組の各組２本のパイル糸（Ｐ1 −Ｐ4 ；Ｐ2 −Ｐ3 ）の残りの片側のパイル糸（Ｐ2 ・Ｐ3 ）は、順次織込まれる５本の地緯糸（１１〜１５）の上を連続して越え、次いで順次織込まれる５本の地緯糸（１６〜２０）の中の最初の２本の地緯糸（１６・１７）と最後に越える２本の地緯糸（１９・２０）の下を潜り、それら地緯糸の間に織込まれる残り１本の中間地緯糸（１８）の上を越え、最初の２本の地緯糸（１６・１７）と最後に越える２本の地緯糸（１９・２０）に係止される前後一対のパイル片から成るファーストパイル（ＦＰ）を形成している。
隣り合う地経糸間（２１−２２・２２−２３・２３−２４・２４−２１）に配置された２本のパイル糸間（Ｐ1 −Ｐ2 ；Ｐ3 −Ｐ4 ）には補助経糸（３１；３２）が配置され、ファーストパイル（ＦＰ）の下に潜る最初の地緯糸（１１；１６）と最後の地緯糸（１５；２０）と中間地緯糸（１３；１８）の上を越え、残りの地緯糸（１２・１４；１７・１９）の下を潜っている。
【００２２】
図１において、墨黒枡目（■）は地経糸が地緯糸の上を越える組織点を図示し、墨黒菱形（◆）はパイル糸が地緯糸の上を越える組織点を図示し、墨黒二重線（〓）は補助地経糸が地緯糸の上を越える組織点を図示し、白抜き枡目（□）は地緯糸が地経糸、パイル糸又は補助地経糸の上を越える組織点を図示し、（☆）は地組織から浮き出てパイルを形成している組織点を図示している。
【００２３】
パイル織物の組織構造の安定性の点では、地経糸が連続して越え次いで連続して潜る地緯糸の本数が少ない３／３経畦織組織か４／４経畦織組織、好ましくは３／３経畦織組織を地組織のベースにすることが望ましい。
しかし、地経糸が順次織込まれる４本以上のｎ本の地緯糸の上を連続して越え、次いで順次織込まれる４本以上のｎ本の地緯糸の下に潜るｎ／ｎ経畦織組織を地組織のベースにする場合であっても、図１（ｃ）の組織図に二重円（◎）で示すように地経糸が連続して越えて浮き出る４本以上のｎ本の地緯糸（１１〜１５；１６〜２０）の中の最初と最後の地緯糸（１１・１５；１６・２０）を除く少なくとも１本の中間地緯糸（１２〜１４；１７〜１９）の下を地経糸）が潜る接結点を設けることによって、そのｎ／ｎ経畦織の組織構造を安定にすることが出来る。
尚、図１において、二重円（◎）で示す接結点は、地経糸（２１・２３）が前半で連続して越える５本の地緯糸（１１〜１５）の中の中間の地緯糸（１３）との組織点、及び、地経糸（２２・２４）が後半で連続して越える５本の地緯糸（１６〜２０）の中の中間の地緯糸（１８）との組織点に設定されている。
【００２４】
３／３経畦織組織を地組織のベースにする場合、２本１組の各組２本のパイル糸の中の１本のパイル糸を隣り合う２本の地経糸の中の１本の地経糸が連続して上に越える３本の地緯糸中の最初に越える地緯糸と最後に越える地緯糸の下に潜らせ、それら最初と最後の地緯糸の間の中間の１本の地緯糸の上を越させ、次いで織り込まれる３本の地緯糸の上に浮き出して地緯糸６本に付き１個の割合でファーストパイル（ＦＰ）を形成すると共に、２本１組の各組２本のパイル糸の中の残りの１本のパイル糸を隣り合う２本の地経糸の中の残りの１本の地経糸が連続して３本の地緯糸の下を連続して潜ってから織り込まれる３本の地緯糸中の最初の地緯糸と最後の地緯糸を越えさせ、それら最初と最後の地緯糸の間の中間の１本の地緯糸の上を越させて地緯糸６本に付き１個の割合でファーストパイル（ＦＰ）を形成する。
【００２５】
４／４経畦織組織を地組織のベースにする場合、２本１組の各組２本のパイル糸の中の１本のパイル糸を隣り合う２本の地経糸の中の１本の地経糸が連続して上に越える４本の地緯糸中の最初に越える地緯糸と最後に越える地緯糸の下に潜らせ、それら最初と最後の地緯糸の間の中間の２本の地緯糸の上を越させ、次いで織り込まれる４本の地緯糸の上に浮き出して地緯糸８本に付き１個の割合でファーストパイル（ＦＰ）を形成すると共に、２本１組の各組２本のパイル糸の中の残りの１本のパイル糸を隣り合う２本の地経糸の中の残りの１本の地経糸が連続して４本の地緯糸の下を連続して潜ってから織り込まれる４本の地緯糸中の最初の地緯糸と最後の地緯糸を越えさせ、それら最初と最後の地緯糸の間の中間の２本の地緯糸の上を越させて地緯糸８本に付き１個の割合でファーストパイル（ＦＰ）を形成する。
【００２６】
パイル織物のＪＩＳ−Ｌ−１０５５：２００９のＡ法に規定される遮光率を９９．４０％以上として遮光性を３級以上にするためには、慣用技法に従って、地経糸や地緯糸やパイル糸や補助経糸における密度、繊度、色等を加減する。
その場合、パイル糸の繊度やパイル密度を加減することは必ずしも必要とされない。
尚、ＪＩＳ−Ｌ−１０５５：２００９のＡ法に規定される遮光率が、９９．４０％以上９９．８０％未満のとき遮光性は３級であり、９９．８０％以上９９．９９％未満のとき遮光性は２級であり、９９．９９％以上（１００．００％以下）のとき遮光性は１級である。これらの等級は、一般社団法人日本インテリアファブリックス協会の規定による。
パイル織物は、経畦組織であれば、その地緯糸や地経糸、パイル糸、補助経糸の総繊度は任意であり、又、所定の繊度の地緯糸や地経糸、パイル糸、補助経糸が、１本の糸で構成されたり、複数の糸を引き揃える等をして構成されても構わない。
【００２７】
パイル織物の遮光性と隠蔽性を高めるためには、酸化チタン（二酸化チタン）その他の艶消剤を１．０質量％以上練り込んで紡糸されたり、又は、酸化チタン（二酸化チタン）その他の艶消剤を表面にコーティングした（つまり、何れの構成であっても、１．０質量％以上含有した）ダル又はセミダルの熱可塑性合成繊維、好ましくは顔料も練り込んで紡糸されたダル又はセミダルの原着熱可塑性合成繊維、更に好ましくは単繊維繊度が２ｄｔｅｘ以下の極細熱可塑性合成繊維を地経糸と地緯糸に使用することが推奨される。
又、艶消剤としては、酸化チタン以外でも、炭酸カルシウムやシリカであっても良い。
更に、酸化チタン等の艶消剤の量（用いた繊維における含有量）は、１．０質量％以上としたが、好ましくは１．５質量％以上、更に好ましくは１．５質量％以上５．０質量％以下であっても構わない。
【００２８】
尚、パイル織物の経糸密度は、何れの値であっても構わないが、例えば、７０本／２５．４ｍｍ以上、好ましくは８５本／２５．４ｍｍ以上、更に好ましくは１００本／２５．４ｍｍ以上であっても良い。
又、パイル織物の緯糸密度についても、何れの値であっても構わないが、例えば、８０本／２５．４ｍｍ以上、好ましくは１００本／２５．４ｍｍ以上、更に好ましくは１２０本／２５．４ｍｍ以上であっても良い。
【実施例】
【００２９】
［実施例１］
実施例１のパイル織物は、単繊維繊度が１．４３ｄｔｅｘで総繊度が４０綿番手双糸の先染ブライトアクリル繊維紡績糸をパイル糸に用い、単繊維繊度が１．４３ｄｔｅｘで総繊度が４０綿番手双糸の原着ダルアクリル繊維紡績糸を地緯糸と地経糸と補助経糸に用いている。尚、パイル糸、地緯糸、地経糸及び補助経糸に用いた糸の色は、ベージュ色である。
図２と図５と図６に図示する通り、
（１）  順次織込まれる３本の地緯糸（Ｆ1 ・Ｆ2 ・Ｆ3 ；Ｆ4 ・Ｆ5 ・Ｆ6 ）の上を地経糸（Ｈ1 ・Ｈ3 ）が連続して越え、次いで順次織込まれる３本の地緯糸（Ｆ4 ・Ｆ5 ・Ｆ6 ；Ｆ1 ・Ｆ2 ・Ｆ3 ）の下に地経糸（Ｈ1 ・Ｈ3 ）が連続して潜る３／３経畦織組織（図２−ａ）をベースとし、その３／３経畦織組織において、隣り合う地経糸間（Ｈ1 −Ｈ3 ，Ｈ3 −Ｈ1 ）に２本のパイル糸（Ｐ1 ・Ｐ4 ；Ｐ2 ・Ｐ3 ）を配置し（図２−ｂ）、その３／３経畦織組織において、地経糸が連続して上を越える３本の地緯糸中の最初に越える地緯糸（Ｆ1 ；Ｆ4 ）と最後に越える地緯糸（Ｆ3 ；Ｆ6 ）の下にパイル糸が潜り、それら最初と最後の地緯糸の間の中間地緯糸（Ｆ2 ；Ｆ5 ）の上をパイル糸が越える前後一対のパイル片（ＰＥ・ＰＢ）から成るファーストパイル（ＦＰ）を形成すると共に、隣り合う地経糸間（Ｈ1 −Ｈ3 、Ｈ3 −Ｈ1 ）に配置された２本のパイル糸間に補助経糸（Ｈ2 ；Ｈ4 ）を配置し（図２−ｃ）、その補助経糸（Ｈ2 ；Ｈ4 ）が、パイル糸（Ｐ1 ・Ｐ4 ；Ｐ2 ・Ｐ3 ）の潜る最初の地緯糸（Ｆ1 ；Ｆ4 ）と最後の地緯糸（Ｆ3 ；Ｆ6 ）の上を越え、補助経糸（Ｈ2 ；Ｈ4 ）が、パイル糸（Ｐ1 ・Ｐ4 ；Ｐ2 ・Ｐ3 ）の越える中間の地緯糸（Ｆ2 ；Ｆ5 ）の下を潜る３／３経畦織をベース地組織とし、且つ、まずは経糸密度を８０本／２５．４ｍｍとし、緯糸密度を１００本／２５．４ｍｍとした上側パイル地（６１）、及び、
（２）  その上側パイル地と同様に、順次織込まれる３本の地緯糸（Ｅ1 ・Ｅ2 ・Ｅ3 ；Ｅ4 ・Ｅ5 ・Ｅ6 ）の上を地経糸（Ｇ1 ・Ｇ3 ）が連続して越え、次いで順次織込まれる３本の地緯糸（Ｅ4 ・Ｅ5 ・Ｅ6 ；Ｅ1 ・Ｅ2 ・Ｅ3 ）の下に地経糸（Ｇ1 ・Ｇ3 ）が連続して潜る３／３経畦織組織をベースとし、その３／３経畦織組織において、隣り合う地経糸間（Ｇ1 −Ｇ3 ，Ｇ3 −Ｇ1 ）に２本のパイル糸（Ｐ1 ・Ｐ4 ；Ｐ2 ・Ｐ3 ）を配置し、その３／３経畦織組織において、地経糸が連続して上を越える３本の地緯糸中の最初に越える地緯糸（Ｅ1 ；Ｅ4 ）と最後に越える地緯糸（Ｅ3 ；Ｅ6 ）の下にパイル糸が潜り、それら最初と最後の地緯糸の間の中間地緯糸（Ｅ2 ；Ｅ5 ）の上をパイル糸が越える前後一対のパイル片（ＰＥ・ＰＢ）から成るファーストパイル（ＦＰ）を形成すると共に、隣り合う地経糸間（Ｇ1 −Ｇ3 、Ｇ3 −Ｇ1 ）に配置された２本のパイル糸間に補助経糸（Ｇ2 ；Ｇ4 ）を配置し、その補助経糸（Ｇ2 ；Ｇ4 ）が、パイル糸（Ｐ1 ・Ｐ4 ；Ｐ2 ・Ｐ3 ）の潜る最初の地緯糸（Ｅ1 ；Ｅ4 ）と最後の地緯糸（Ｅ3 ；Ｅ6 ）の上を越え、補助経糸（Ｇ2 ；Ｇ4 ）が、パイル糸（Ｐ1 ・Ｐ4 ；Ｐ2 ・Ｐ3 ）の越える中間の地緯糸（Ｅ2 ；Ｅ5 ）の下を潜る３／３経畦織をベース地組織とし、且つ、まずは経糸密度を８０本／２５．４ｍｍとし、緯糸密度を１００本／２５．４ｍｍとした下側パイル地（６２）を、
（３）  それら上下のパイル地に織り込まれるパイル糸（Ｐ1 〜Ｐ4 ）を介して連結して上下二重に織成し（図５−ａ〜ｄ）、その上下二重になっている上側パイル地（６１）と下側パイル地（６２）の間（Ｏ−Ｏ’）で連結しているパイル糸（Ｐ1 〜Ｐ4 ）をセンターカットし（図５−ｅ）、２枚のパイル織物を上下二重に製造し（図５）、製造した各パイル織物を実施例１とする。
【００３０】
図３は、こうして得られたパイル織物の裏面斜視図であり、図４はパイル面斜視図である。
この実施例１のパイル織物におけるＪＩＳ−Ｌ−１０５５：２００９のＡ法に規定される遮光率は、９９．６３％であった。尚、パイル織物の基布の裏面からパイル層の表面に至る総厚みは２ｍｍであった。
又、実施例１のパイル織物における上側パイル地（６１）及び下側パイル地（６２）における経糸密度は、８７本／２５．４ｍｍや１００本／２５．４ｍｍなど、最大で１１０本／２５．４ｍｍまで増やすことが可能である。
【００３１】
［比較例１］
比較例１のパイル織物は、実施例１と同じ糸を用いている（つまり、色や艶消剤の含有量も含めて、実施例１と同じ単繊維繊度が１．４３ｄｔｅｘで総繊度が４０綿番手双糸の先染ブライトアクリル繊維紡績糸をパイル糸に用い、単繊維繊度が１．４３ｄｔｅｘで総繊度が４０綿番手双糸の原着ダルアクリル繊維紡績糸を地緯糸と地経糸と補助経糸に用いている）。
図８と図９に図示する通り、比較例１は、
（１）  順次織込まれる２本の地緯糸（Ｓ1 ・Ｓ2 ；Ｓ3 ・Ｓ4 ）の上を地経糸（Ｕ1 ・Ｕ2 ；Ｕ3 ・Ｕ4 ）が連続して越え、次いで順次織込まれる２本の地緯糸（Ｓ3 ・Ｓ4 ；Ｓ1 ・Ｓ2 ）の下に地経糸（Ｕ1 ・Ｕ2 ；Ｕ3 ・Ｕ4 ）が連続して潜る２／２経畦織組織（図８−ａ）をベースとし、その２／２経畦織組織において隣り合う地経糸間（Ｕ1 −Ｕ2 ・Ｕ2 −Ｕ3 ・Ｕ3 −Ｕ4 ・Ｕ4 −Ｕ1 ）に１本のパイル糸（Ｑ1 ・Ｑ2 ・Ｑ3 ・Ｑ4 ）を配置し（図８−ｂ）、その２／２経畦織組織において地経糸が連続して上を越える２本の地緯糸中の１本の地緯糸（Ｓ2 ・Ｓ4 ）の下をパイル糸が潜り、その２本の地緯糸の中の他の１本の地緯糸（Ｓ1 ・Ｓ3 ）の上をパイル糸が越える前後一対のパイル片から成るルーズパイル（ＬＰ）を形成した２／２経畦織をベースとし、且つ、実施例１と同様に、経糸密度を８０本／２５．４ｍｍとし、緯糸密度を１００本／２５．４ｍｍとした上側パイル地（７１）、及び、
（２）  その上側パイル地と同様に、順次織込まれる２本の地緯糸（Ｒ1 ・Ｒ2 ；Ｒ3 ・Ｒ4 ）の上を地経糸（Ｔ1 ・Ｔ2 ；Ｔ3 ・Ｔ4 ）が連続して越え、次いで順次織込まれる２本の地緯糸（Ｒ3 ・Ｒ4 ；Ｒ1 ・Ｒ2 ）の下に地経糸（Ｔ1 ・Ｔ2 ；Ｔ3 ・Ｔ4 ）が連続して潜る２／２経畦織組織をベースとし、その２／２経畦織組織において隣り合う地経糸間（Ｔ1 −Ｔ2 ・Ｔ2 −Ｔ3 ・Ｔ3 −Ｔ4 ・Ｔ4 −Ｔ1 ）に１本のパイル糸（Ｑ1 ・Ｑ2 ・Ｑ3 ・Ｑ4 ）を配置し、その２／２経畦織組織において地経糸が連続して上を越える２本の地緯糸中の１本の地緯糸（Ｒ2 ・Ｒ4 ）の下をパイル糸が潜り、その２本の地緯糸の中の他の１本の地緯糸（Ｒ1 ・Ｒ3 ）の上をパイル糸が越える前後一対のパイル片から成るルーズパイル（ＬＰ）を形成した２／２経畦織をベースとし、且つ、実施例１と同様に、経糸密度を８０本／２５．４ｍｍとし、緯糸密度を１００本／２５．４ｍｍとした下側パイル地（７２）を、
（３）  それら上下のパイル地に織り込まれるパイル糸（Ｑ1 〜Ｑ4 ）を介して連結して上下二重に織成し（図９−ｍ〜ｐ）、その上下二重になっている上側パイル地（７１）と下側パイル地（７２）の間（Ｏ−Ｏ’）で連結しているパイル糸（Ｑ1 〜Ｑ4 ）をセンターカットし（図９−ｑ）、２枚のパイル織物を上下二重に製造し（図９）、製造した各パイル織物を比較例１とするする。
【００３２】
図１０は、こうして得られたパイル織物の裏面斜視図である。
この比較例１のパイル織物における、ＪＩＳ−Ｌ−１０５５：２００９のＡ法に規定される遮光率は、９９．５８％であった。
尚、比較例１のパイル織物における上側パイル地（７１）及び下側パイル地（７２）における経糸密度は、多くは、上述した８０本／２５．４ｍｍや７７本／２５．４ｍｍであって、最大でも１００本／２５．４ｍｍ程度までしか増やすこと出来ない。
【００３３】
これら実施例１と比較例１の遮光率、経糸密度を、以下の表１にまとめる。
【００３４】
【表１】
2015203158.tif 000003
【００３５】
［実施例１と比較例１の評価］
この表１で示されたように、実施例１のパイル織物と、比較例１のパイル織物は、用いる糸の繊度や、糸の密度（特に経糸密度）等が同じであっても、実施例１のパイル織物の遮光率が、比較例１のパイル織物の遮光率に比して大きい。
つまり、実施例１と比較例１は、糸の繊度や密度、色等が同じであっても、織組織が異なることに起因して、遮光率に違いが出ることを示している。
尚、実施例１と比較例１の遮光率の差は０．０６％であるが、遮光性の等級で、３級と２級の遮光率の差は最大でも０．４０％、２級と１級の差は最大でも０．１９％しかないことから、織組織だけで遮光率が０．０６％も向上すれば、織組織を本発明のものにするだけで、等級を１つ上げる場合も起こり得る。
又、遮光率で０．０６％の差は、ＪＩＳ−Ｌ−１０５５：２００９のＡ法では、試験片装着前の照度は１０００００（＝１０5 ）ルクス（ｌｘ）であり、実際の照度計で測定される照度の差は、６０ルクス（ｌｘ）に相当する。
【００３６】
更に、上述したように、実施例１のパイル織物は、上側パイル地（６１）及び下側パイル地（６２）の経糸密度を、最大１１０本／２５．４ｍｍまで増やすことが可能であるが、比較例１のパイル織物では、実際に織機で織成する際に、上側パイル地（７１）及び下側パイル地（７２）の経糸密度が、１００本／２５．４ｍｍも入らない。
従って、本発明で示した織組織にすることにより、所定の経糸を、より多く織成することが可能となり、更なる遮光性の向上が図れる。
そこで、本発明で示した織組織において、より経糸密度を上げたものや、各糸の色等を変えたものを、以下の実施例２、実施例３−１〜３−４にて示す。
【００３７】
［実施例２］
実施例２のパイル織物は、実施例１と同じ繊度や素材の糸を用い（つまり、単繊維繊度が１．４３ｄｔｅｘで総繊度が４０綿番手双糸の先染ブライトアクリル繊維紡績糸をパイル糸に用い、単繊維繊度が１．４３ｄｔｅｘで総繊度が４０綿番手双糸の原着ダルアクリル繊維紡績糸を地緯糸と地経糸と補助経糸に用い）ている。
しかし、実施例２では、パイル糸、地緯糸、地経糸及び補助経糸を、すべてエンジ色（エンジ）に染色している。
このように、エンジに染色したパイル糸、地緯糸、地経糸及び補助経糸を、実施例１と同様に、上側パイル地（６１）及び下側パイル地（６２）間のパイル糸（Ｐ1 〜Ｐ4 ）をセンターカットして、２枚のパイル織物を上下二重に製造する（図５）。
【００３８】
尚、実施例２における上側パイル地（６１）及び下側パイル地（６２）は、経糸密度を８７本／２５．４ｍｍとし、緯糸密度は１００本／２５．４ｍｍとしている。
この実施例２のパイル織物におけるＪＩＳ−Ｌ−１０５５：２００９のＡ法に規定される遮光率は、９９．９９％（１級）であった。
【００３９】
［実施例３−１〜３−４］
実施例３−１〜３−４のパイル織物も、実施例１、２と同じ繊度や素材の糸を用いているが、実施例３では、パイル（パイル糸）、又は、ベース地組織（上側パイル地（６１）や下側パイル地（６２）を形成する地緯糸、地経糸及び補助経糸）の何れかだけを染色している。
詳解すれば、実施例３−１は、パイル（パイル糸）のみに、ベージュ色（ベージュ）に染色したものを用い、ベース地組織の地緯糸、地経糸及び補助経糸に、染色していないもの（白色等の元の色のままであるもの）を用いている。
又、実施例３−２は、実施例３−１とは逆に、ベース地組織の地緯糸、地経糸及び補助経糸に、実施例３−１と略同じ濃さのベージュに染色したものを用い、一方、パイル（パイル糸）には、染色せずに白色等のままのものを用いている。
更に、実施例３−３は、実施例３−２のように、ベース地組織の糸として染色したものを用いているが、その実施例３−１や３−２のベージュよりも濃いベージュの糸を用い、パイル（パイル糸）には、染色せずに白色等のままのものを用いている。
そして、実施例３−４は、ベース地組織の地緯糸、地経糸及び補助経糸に、濃紺色（濃紺）に染色したものを用い、パイル（パイル糸）には、染色せずに白色等の色のままのものを用いている。
【００４０】
尚、実施例３−１〜３−４における上側パイル地（６１）及び下側パイル地（６２）の糸の密度も、実施例２と同様に、経糸密度を８７本／２５．４ｍｍとし、緯糸密度は１００本／２５．４ｍｍとしている。
この実施例３−１〜３−４のパイル織物におけるＪＩＳ−Ｌ−１０５５：２００９のＡ法に規定される遮光率は、順に、９９．２３％、９９．４８％（３級）、９９．６９％（３級）、９９．８４％（２級）であった。
【００４１】
これら実施例２、実施例３−１〜３−４の遮光率、経糸密度を、以下の表２にまとめる。
【００４２】
【表２】
2015203158.tif 000004
【００４３】
［実施例２、実施例３−１〜３−４の評価］
この表２で示されたように、実施例２や実施例３−１〜３−４のパイル織物は、実施例１や比較例１のパイル織物に比べて、経糸密度が高く、何れの色に染色したかを問わず、実施例１や比較例１よりも、遮光率が高くなっている。
従って、経糸密度をより上げることが可能な本発明の織組織の方が、更なる遮光率（遮光性）の向上を実現できる。
【００４４】
又、実施例２や実施例３−１〜３−４のパイル織物を互いに比較すると、これらは、同じ経糸密度であるが、パイル糸や、地緯糸、地経糸、補助経糸の色によって、遮光性に違いが出ており、エンジ色や濃紺色など、濃い色の糸を用いることで、より遮光性を向上できることがわかる。
尚、実施例３−４では、ベース地組織（地緯糸、地経糸、補助経糸）を濃紺に染色することで遮光性の向上を図ったが、染色の代わりに、酸化チタンなどの艶消剤を所定量含有させた糸（ダルやセミダルの糸）を用いることによって、より高い遮光性を得ても良い。
更に、艶消剤を所定量含有させた糸は、ベース地組織（地緯糸、地経糸、補助経糸）だけでなく、パイル糸にも用いたり、又、パイル糸だけに用いても良い。
【産業上の利用可能性】
【００４５】
本発明に係るパイル織物は、ブックカバー等の表装生地や壁張生地に使用することも出来る。
【符号の説明】
【００４６】
１１〜２０：地緯糸
２１〜２４：地経糸
３１〜３２：補助経糸
４１：表浮出地経糸
５０：割れ目
５２：パイル形成箇所
５３：パイル無形成箇所
Ｅ1 〜Ｅ6 ：地緯糸
Ｆ1 〜Ｆ6 ：地緯糸
Ｇ1 ，Ｇ3 ：地経糸
Ｇ2 ，Ｇ4 ：補助経糸
Ｈ1 ，Ｈ3 ：地経糸
Ｈ2 ，Ｈ4 ：補助経糸
Ｐ1 〜Ｐ4 ：パイル糸
Ｑ1 〜Ｑ4 ：パイル糸
Ｒ1 〜Ｒ4 ：地緯糸
Ｓ1 〜Ｓ4 ：地緯糸
Ｔ1 ，Ｔ3 ：地経糸
Ｕ1 ，Ｕ3 ：地経糸
ＰＢ，ＰＥ：パイル片
ＢＬ：沈みループ
ＦＬ：浮きループ
ＦＰ：ファーストパイル
ＬＰ：ルーズパイル
６１：上側パイル地
６２：下側パイル地
７１：上側パイル地
７２：下側パイル地
【図１】
2015203158.tif 000005
【図２】
2015203158.tif 000006
【図３】
2015203158.tif 000007
【図４】
2015203158.tif 000008
【図５】
2015203158.tif 000009
【図６】
2015203158.tif 000010
【図７】
2015203158.tif 000011
【図８】
2015203158.tif 000012
【図９】
2015203158.tif 000013
【図１０】
2015203158.tif 000014